1 . 20 dl / g 의 고유 점도 를 갖 는 폴리에틸렌 테레프탈 레이트 칩과 1 . 70 dl / g 의 고유 점도 를 갖 는 폴리에틸렌 테레프탈 레이트 칩 을 50 : 50 의 중량 비 로 혼합 하 여 290 ℃ 의 온도 및 전단 속도 ( Shear rate ) 112 . 40 S - 1 조 건하 에서 용융 및 압출 하 여 스트랜드 타입 ( Strand type ) 으로 펠 렛 을 제조 하 였 다 . 이때 , 압출기 내부 압력 에 의한 Load 값 은 71 % 수준 을 보였 다 .